(57)【特許請求の範囲】
【請求項１】
−連続なマトリックスを形成するアモルファスの第１の相で、液体状態で第２の相をぬらすことができるバルク金属ガラス合金からなる第１の相と、
−前記マトリックス中に埋め込まれた第２の相で、グラファイト粒子を含む第２の相と、
を含む複合材料であって、
前記グラファイト粒子は、１から１００マイクロメータの範囲の大きさを有し、
前記第２の相は、前記複合材料の１体積百分率から２０体積百分率を占め、
前記第２の相は、降伏に至るまでの前記複合材料の圧縮変形下で、前記グラファイト粒子の周りに、５マイクロメータ未満だけ間隔をあけた剪断帯の分布を含む、前記複合材料。
【請求項２】
前記グラファイト粒子は、２５から７５マイクロメータの範囲の大きさを有する、請求項１に記載の複合材料。
【請求項３】
前記合金は、金属炭化物を生成するためのグラファイトとの反応に対し、負の生成エンタルピーを有する金属を、少なくとも４０原子百分率含む、請求項１又は２に記載の複合材料。
【請求項４】
前記合金は、ジルコニウムを少なくとも４０原子百分率含む、請求項１〜３のいずれか１項に記載の複合材料。
【請求項５】
前記合金は、Ｚｒ５２．５Ｃｕ１７．９Ｎｉ１４．６Ａｌ１０Ｔｉ５からなる、請求項１〜４のいずれか１項に記載の複合材料。
【請求項６】
前記第２の相の前記グラファイト粒子の少なくとも一部分は、グラファイトからなるコアと、少なくとも１つの金属炭化物を含む表面層を有する、請求項１〜５のいずれか１項に記載の複合材料。
【請求項７】
前記表面層は、少なくとも１００ナノメータの厚みを有する、請求項６に記載の複合材料。
【請求項８】
前記グラファイト粒子は、少なくとも２５マイクロメータの大きさを有する、請求項６又は７に記載の複合材料。
【請求項９】
前記表面層は、前記合金とグラファイトの反応によりｉｎ  ｓｉｔｕ生成された、少なくとも１つの金属炭化物を含む、請求項６〜８のいずれか１項に記載の複合材料。
【請求項１０】
前記表面層は、炭化ジルコニウムからなる、請求項６〜９のいずれか１項に記載の複合材料。
【請求項１１】
前記マトリックス中に埋め込まれた第３の相をさらに含み、前記第３の相は結晶状粒子から構成される、請求項１〜１０のいずれか１項に記載の複合材料。
【請求項１２】
前記第３の相は、前記第１の相の合金と同じ元素から成る結晶状粒子から構成される、請求項１１の複合材料。
【請求項１３】
前記第３の相は、炭化物粒子から構成される、請求項１１の複合材料。
【請求項１４】
前記炭化物粒子は、前記合金とグラファイトとの反応によりｉｎ  ｓｉｔｕ生成された少なくとも１つの金属炭化物を含む、請求項１３に記載の複合材料。
【請求項１５】
前記炭化物粒子は、炭化ジルコニウムから成る、請求項１３又は１４に記載の複合材料。
【請求項１６】
前記炭化物粒子は、１０マイクロメータ以下の大きさを有する、請求項１３〜１５のいずれか１項に記載の複合材料。
【請求項１７】
摩擦軸受、継ぎ目、バネから選ばれる装置で使用するための物体を製造するために使用される請求項１〜１６のいずれか１項に記載の複合材料。
【請求項１８】
複合材料を製造するための方法であって、
合金をその液相線温度を超えて加熱し、液体合金を形成し、
前記液体合金にグラファイト粉末を分散させ、微細分散混合物を形成し、
連続する合金マトリックスを形成する、アモルファスの第１の相で、液体状態で第２の相をぬらすことができるバルク金属ガラス合金からなる第１の相と、グラファイト粒子を含む、前記マトリックス中に埋め込まれた第２の相を含む複合材料を形成するために十分急速に、そのガラス転移温度より下に混合物を冷却することを含み、
前記グラファイト粒子は、１から１００マイクロメータの範囲の大きさを有し、
前記第２の相は、前記複合材料の１体積百分率から２０体積百分率を占め、
前記第２の相は、降伏に至るまでの前記複合材料の圧縮変形下で、前記グラファイト粒子の周りに、５マイクロメータ未満だけ間隔をあけた剪断帯の分布を含む、前記複合材料を製造するための方法。
【請求項１９】
前記合金は、前記グラファイト粉末の上で誘導溶解することにより、その液相線温度を超えて加熱される、請求項１８に記載の方法。
【請求項２０】
前記混合物を、少なくとも一度、再溶解して、少なくとも１００ナノメートルの厚みを有する炭化物層を前記グラファイト粒子の表面に生成する、請求項１８又は１９に記載の方法。
【請求項２１】
前記混合物を、少なくとも一度、再溶解して、前記グラファイト粒子の一部分を前記合金の少なくとも１つの金属成分と反応させて金属炭化物粒子を生成する、請求項１８〜２０のいずれか１項に記載の方法。
【発明の詳細な説明】
【技術分野】
【０００１】
本発明は、第1の、実質的に連続なマトリックスを形成するアモルファス合金相を有し、及び、第２の、マトリックス中に埋め込まれた強化相を有する複合材料に関する。
【背景技術】
【０００２】
良好なガラス形成能を有する多くのアモルファス金属合金が、ここ数年にわたって開発されてきた。これらのバルク金属ガラス（ＢＭＧｓ）は、非常に興味深い機械的性質、磁気特性、熱物性及び構造特性を持っている。それらは、例えば、それらの結晶性対応物の２倍もの破壊強度や、４倍もの弾性を示し、構造材料としての使用に非常に高い可能性を有する。残念なことに、これらの特性は、合金の脆性破壊挙動のために完全に十分には引き出すことができない。結晶性構造がない場合、転位の動きによる変形は不可能であるが、１つ又は２，３の高度に局在した剪断帯においては変形が起こる。ＢＭＧｓは、顕微鏡スケールでは何らかの「延性」破壊メカニズムを示すけれども、破壊エネルギーが試料の非常に小さい体積に集中するため、金属ガラスは概して脆性である。ＢＭＧｓの塑性の大幅な強化により、構造応用のための画期的な新素材となるであろう。
【０００３】
このような塑性の増加を達成することは、非常に時宜を得た話題であり、これについては、多くの研究者が様々なアプローチを用いて研究している。異粒子強化型ＢＭＧｓ、ｉｎ−ｓｉｔｕ生成のＢＭＧ複合材料、多孔質パラジウム（Ｐｄ）系ＢＭＧｓや高いポアソン比を示すモノリシックプラチナ（Ｐｔ）系ＢＭＧｓが調査されてきた。全てのアプローチには１つの共通点がある。つまり、破壊エネルギーが試料のより大きな体積にわたり分配されるように、剪断帯密度を増やすことを意図している。
【０００４】
異粒子強化は特に有望であると思われる。強化用異粒子としてこれまでに用いられた材料には、タングステン（Ｗ）、タンタル（Ｔａ）、ニオブ（Ｎｂ）、モリブデン（Ｍｏ）又はスチール等の延性金属や、炭化タングステン（ＷＣ）、炭化チタン（ＴｉＣ）、炭化ケイ素（ＳｉＣ）又は炭化ジルコニウム（ＺｒＣ）等のセラミックが含まれる。
【０００５】
しかしながら、このようなこれまでに開示されている異粒子強化型ＢＭＧｓの特性、特に降伏強度に対する塑性は、まだ最適ではないと考えられている。
【０００６】
薄板、繊維又はワイヤー等の、粒子以外の構造による強化もまた提案されている。特に、炭素繊維又はカーボン・ナノチューブによる強化は、
−Ｋｉｍ，Ｃ．Ｐ．，  Ｂｕｓｃｈ，Ｒ．，  Ｍａｓｕｈｒ，Ａ．，  Ｃｈｏｉ−Ｙｉｍ，Ｈ．  ＆  Ｊｏｈｎｓｏｎ，Ｗ．Ｌ．  「炭素繊維強化型Ｚｒ４１．２Ｔｉ１３．８Ｃｕ１２．５Ｎｉ１０．０Ｂｅ２２．５バルク金属ガラス複合材料の処理」、Ａｐｐｌ．Ｐｈｙｓ．Ｌｅｔｔ．  ７９，  １４５６−１４５８  （２００１）、
−Ｂｉａｎ，Ｚ．ｅｔ  ａｌ．，  「カーボン・ナノチューブ強化型Ｚｒ５２．５Ｃｕ１７．９Ｎｉ１４．６Ａｌ１０Ｔｉ５バルク金属ガラス複合材料」、Ａｐｐｌ．Ｐｈｙｓ．Ｌｅｔｔ．  ８１，  ４７３９−４７４１  （２００２）、
−Ｂｉａｎ，Ｚ．ｅｔ  ａｌ．，  「カーボン・ナノチューブ強化型Ｚｒ系バルク金属ガラス複合材料とその特性」、Ａｄｖ．Ｆｕｎｃｔ．Ｍａｔｅｒ．  １４，  ５５−６３  （２００４）
に開示されている。
【０００７】
しかしながら、炭素繊維により強化されたＢＭＧｓは異方特性を持つことになるであろうし、カーボン・ナノチューブで強化された合金は、小さいナノチューブが不均一核生成サイトとして働くため、結晶化傾向が非常に強い。それらは、対応するモノリシックなＢＭＧよりなお一層脆弱であることが示されている。さらに、カーボン・ナノチューブは製造するのが比較的高価である。
【０００８】
Ｉｎ−ｓｉｔｕ生成のＢＭＧ複合材は、降伏強度と塑性の良好な組み合わせを見せることが示されている。特に、炭化ジルコニウム（ＺｒＣ）強化の例が、以下の刊行物に開示されている。
−Ｗａｎｇ，Ｗ．Ｈ．  ＆  Ｂａｉ，Ｈ．Ｙ．  「ＺｒＣ粒子を含む、炭素付加誘導したバルクＺｒＴｉＣｕＮｉＢｅアモルファスマトリックス複合材料」、Ｍａｔｅｒ．Ｌｅｔｔ．  ４４，  ５９−６３  （２０００）、
−Ｋａｔｏ，Ｈ．，  Ｈｉｒａｎｏ，Ｔ．，  Ｍａｔｓｕｏ，Ａ．，  Ｋａｗａｍｕｒａ，Ｙ．  ＆  Ｉｎｏｕｅ，Ａ．  「ＺｒＣ粒子を含むＺｒ５５Ａｌ１０Ｎｉ５Ｃｕ３０バルクガラスの高い強度と良好な延性」、Ｓｃｒ．Ｍａｔｅｒ．  ４３，  ５０３−５０７  （２０００）、
−Ｈｉｒａｎｏ，Ｔ．，  Ｋａｔｏ，Ｈ．，  Ｍａｔｓｕｏ，Ａ．，  Ａｋｉｈｉｓａ  ＆  Ｉｎｏｕｅ，Ａ．  「ｉｎ−ｓｉｔｕ反応によって生成されたＺｒＣ粒子を含む、Ｚｒ５５Ａｌ１０Ｎｉ５Ｃｕ３０バルクガラス複合材料の合成と機械的性質」、Ｍａｔｅｒ．Ｔｒａｎｓ．ＪＩＭ  ４１，  １４５４−１４５９  （２０００）、
−Ｃｈｅｎ，Ｆ．ｅｔ  ａｌ．  「ＺｒＣ粒子を含む、Ｚｒ５５Ａｌ１０Ｎｉ５Ｃｕ３０バルク金属ガラス複合材料の結晶化」、Ｍａｔｅｒ．Ｔｒａｎｓ．ＪＩＭ  ４３，  １−４  （２００２）。
【発明の開示】
【発明が解決しようとする課題】
【０００９】
本発明の目的は、高塑性を有するアモルファス合金相を含む複合材料、特に、高塑性を有し、同時に高い降伏強度を有する材料を提供することである。
【００１０】
本発明のさらなる目的は、熱安定性を改良したアモルファス合金相を有する複合材料を提供することである。
【００１１】
本発明のさらなる目的は、トライポロジー的性質を改良した、特に低い摩擦係数と良好な耐摩耗性を有するアモルファス合金相を含む複合材料を提供することである。
【課題を解決するための手段】
【００１２】
これら及び他の目的は、請求項１に記載の複合材料によって達成される。
【００１３】
従って、少なくとも２つの相を有する複合材料が提供される。この複合材料は、
−実質的に連続なマトリックスを形成する実質的にアモルファスの第1の相で、本質的に（金属）合金からなる第1の相と、
−前記マトリックス中に埋め込まれた第２の相で、グラファイト粒子を含んでいる第２の相
とを含む。
【００１４】
グラファイト粒子をアモルファス合金マトリックス（ＢＭＧマトリックス）中に埋め込むことにより、塑性が著しく増加する一方で、降伏強度及び弾性はモノリシックなアモルファス合金と同程度を維持する。同時に、低い摩擦係数（ＣＯＦ）及び高い耐摩耗性等の摩擦下での有利な特性が得られ、これにより、本発明による複合材料が、摩擦（滑り）軸受等のドライ滑り使用に対する良い候補者となる。さらに、モノリシックなマトリックス材料に比べ熱的安定性が増加し、すなわち、結晶化の開始がより高い温度へ移される。
【００１５】
本発明の内容において、「グラファイト」という用語は、実質的に全ての炭素原子（又は少なくともそれらの大部分）がｓｐ２混成状態にある、元素炭素の形を指定すると理解されるべきである。完全なグラファイト構造では、炭素原子が六面構造を有する層に配置されている。しかしながら、より一般的な用語においては、「グラファイト」という用語は、層がある程度共有結合した、熱分解炭素等の構造的により明確でない材料、又は、すす、特に、本質的に、大部分がアモルファス状態にある炭素からなるカーボンブラックをも含むと理解されるべきである。
【００１６】
「粒子」という用語は、対称又はほぼ対称の明確な軸を持たず、空間の全ての方向に沿って大体同じような大きさを有する小さな物体を指定すると理解されるべきである。特に、「粒子」という用語は、好ましい方向に沿って延びる繊維や、同様に好ましい方向（おおよそ対称軸）を有する（ナノ−）チューブを除くとして理解されなければならない。繊維やナノチューブは、強化材料として使用すると、粒子が与えるよりも非常に様々な特性を材料に与える。
【００１７】
本発明で使用される粒子は幅広い大きさの範囲を有する。大きさに対する実際の下限値はないが、いくつかのマトリックス合金では、約１０マイクロメータより小さいグラファイト粒子は、マトリックス合金と完全に反応して炭化物を形成することを防ぐのが難しいことがわかった。従って、最小寸法は、約１０マイクロメータ、好ましくは約２５マイクロメータであることが好ましい。また、グラファイト粒子の大きさに対する「厳密な」上限もないが、実際の問題として、多くの場合、その大きさは約２００マイクロメータ未満であろう。好ましくは、グラファイト粒子の大きさは、約２５〜約７５マイクロメータの範囲である。用語「大きさ」は、空間の全ての方向にわたる、粒子の寸法の平均を指定するとして理解されるべきである。
【００１８】
複合材料の全体積に対する第２の（強化）相の体積分率に対しては、非常に幅広い範囲が可能である。実際の下限値はないが、第２の相が局所的に、複合材料の全体積の少なくとも約１体積百分率を占める場合、より大きな効果が期待される。一方、第２の相の理論的最大体積分率は、全ての粒子が互いに触れるほど粒子が非常に密に分布されている状態により制限されるだけである。この体積分率は、標準的なグラファイト粉末に対しては、５０体積百分率を十分に超えると推定される。第２の相の体積分率に対する好ましい範囲は、約１体積百分率と約２０体積百分率の間である。最も好ましい範囲は、平均粒度によって決まる。より大きい粒子では、より低い体積分率が有利であると思われる。例を挙げると、約２５〜約４５マイクロメータの範囲の大きさを有する粒子に対しては、第２の相の体積分率は約３〜約１０体積百分率の範囲であるのが好ましく、これにより、塑性の著しい増加及びＣＯＦの著しい低下につながるが、降伏強度及び硬度はやや影響を受けるだけである。約４５〜約７５マイクロメータの範囲の大きさを有する粒子に対しては、好ましい体積率は約１〜約６体積百分率である。もちろん、正確な量はまた、目的とする用途によって決まる。炭化物層の生成を検討する場合、以下でより明らかになるように、処理条件にも依存するであろう。
【００１９】
第２の相の体積分率又は濃度は、材料から作られる物体の体積にわたって変えることができ、例えば、第２の相の濃度は、バルク中より物体の表面近くでより高いことが可能である。このことは、物体が、主に表面特性が重要であるドライ軸受用に使用される場合、特に有利である。
【００２０】
グラファイト粒子の重要な効果は、材料の試料が変形される場合、材料全体にわたり、密集した剪断帯の形成を引き起こすことである。降伏に至るまでの複合材料の圧縮変形の後、剪断帯の密度は、破断面の光学像から容易に測定できる。好ましくは、第２の相の特性（グラファイト粒子の形状や粒度分布、体積分率等）は、剪断帯がグラファイト粒子の周囲に、約５マイクロメータ未満だけ間隔をあけるように選択される。剪断帯は、平均のグラファイト粒子より実質的に大きい領域にわたって、好ましくはマトリックス全体にわたって、好ましくは実質的に均一に（均質的に）分布されていることが好ましい。
【００２１】
良好な混合、相の密接な接触（原子スケールでの）及びマトリックス中の第２の相の均一な分布を確実にするために、マトリックス合金は、液体状態で、第２の相の粒子をぬらすことができるのが好ましい。言い換えれば、好ましくは、粒子の表面は（液状の）マトリックス合金によりぬらすことができる。湿潤性は通常、いわゆる接触角で定量化される。表面は普通、接触角が９０度未満の場合、液体によりぬらすことができるとみなされる。グラファイト表面をぬらすことができるとわかっている液体金属は、特に、ジルコニウム、チタン、銅及び鉄である。これらの金属の1つ以上を大きな部分（例えば、少なくとも約４０％）含んでいる合金は、良好なぬれ挙動を有すると期待される。
【００２２】
本発明による複合材料の形成において関係のある他の量は、炭化物を形成するための、合金とグラファイトの間の反応性である。粒子表面におけるそのような反応は、２つの相の間の非常に近接した原子結合を確実にし、複合材料の特性を調整するために使用できるため、ある程度求められる。このことについては、以下でより詳細に検討する。金属炭化物生成のエンタルピーが負であれば、合金とグラファイト粒子との間の反応が起こる。従って、合金は、金属炭化物を生成するためにグラファイトとの反応に対して負の生成エンタルピーを有する１以上の金属を、少なくとも約４０原子百分率含むことが好ましい。例として、ジルコニウムとチタンが挙げられる。
【００２３】
好ましくは、合金は、Ｚｒ（ジルコニウム）系合金であり、すなわち、少なくとも約４０原子百分率のジルコニウムを含む。ジルコニウムは、炭化ジルコニウム（ＺｒＣ）を生成するためにグラファイトとの負の生成エンタルピー（−１０６ｋＪ／ｍｏｌ）を有し、グラファイトに対するぬれ挙動が良好であることがわかっている。ジルコニウム（Ｚｒ）とグラファイト間の周知の反応挙動のため、すべてのＺｒ系ＢＭＧｓは本発明の複合材料にとって適切なマトリックス合金であることが当然期待される。多種多様な組成に合わせるために（ｄａｔｅ  ｗｉｔｈ）、良好なガラス形成能を有する多くのＺｒ系合金（Ｚｒ系ＢＭＧｓ）が開発された。限定的な例を以下に示す。
−Ｚｒ５８Ｃｕ２２Ｆｅ８Ａｌ１２（Ｂｉｏ  １）、
−Ｚｒ５７Ｎｂ５Ａｌ１０Ｃｕ１５．４Ｎｉ１２．６（Ｖｉｔ  １０６）、
−Ｚｒ４１．２Ｔｉ１３．８Ｃｕ１２．５Ｎｉ１０Ｂｅ２２．５（Ｖｉｔ  １）、
−Ｚｒ４６．７５Ｔｉ８．８Ｎｉ１０Ｃｕ７．５Ｂｅ２７．５（Ｖｉｔ  ４）、
−Ｚｒ６０Ａｌ１０Ｃｕ３０、Ｚｒ５５Ａｌ１５Ｎｉ２５、Ｚｒ５５Ｃｕ３０Ａｌ１０Ｎｉ５、Ｚｒ５５Ｔｉ５Ａｌ１０Ｃｕ２０Ｎｉ１０及びＺｒ５２．５Ｔｉ５Ａｌ１２．５Ｃｕ２０Ｎｉ１０、
−と組成（ＺｒｘＣｕ１００−ｘ）８０（Ｆｅ４０Ａｌ６０）２０の合金。このような合金は、ＷＯ２００６／０２６８８２において広く研究されており、その内容を、それらの原子組成における固有の原理に従うバルク金属ガラスを教示するために参照することにより本明細書に援用する。特に、ｘ＝６２，６４，６６，６８，７２．５，７７，７９，８１又は８３の合金が詳細に調べられた。
−ＷＯ２００６／０２６８８２によるさらなる例は、
（Ｚｒ９５Ｔｉ５）７２Ｃｕ１３Ｆｅ１３Ａｌ２、Ｚｒ７０Ｃｕ１３Ｆｅ１３Ａｌ３Ｓｎ１、Ｚｒ７０Ｃｕ１３Ｆｅ１３Ａｌ２Ｃｒ２、Ｚｒ７０Ｃｕ１３Ｆｅ１３Ａｌ２Ｎｂ２、
Ｚｒ７０Ｃｕ１３Ｆｅ１３Ａｌ２Ｚｎ２、（Ｚｒ７２Ｃｕ１３Ｆｅ１３Ａｌ２）９８Ｍｏ２、
（Ｚｒ７２Ｃｕ１３Ｆｅ１３Ａｌ２）９８Ｐ２、（Ｚ９５Ｈｆ５）７２Ｃｕ１３Ｆｅ１３Ａｌ２、Ｚｒ７０Ｃｕ１１Ｆｅ１１Ａｌ８、Ｚｒ７１Ｃｕ１１Ｆｅ１０Ａｌ８、
（Ｚｒ７４Ｃｕ１３Ｆｅ１３）９０Ａｌ１０、Ｚｒ７２Ｃｕ１３Ｆｅ１３Ａｌ２、
（Ｚｒ７４Ｃｕ１３Ｆｅ１３）９８Ａｌ２、Ｚｒ７３Ｃｕ１３Ｆｅ１３Ａｌ１、
Ｚｒ７２Ｃｕ１３Ｆｅ１３Ａｌ２、Ｚｒ７１Ｃｕ１３Ｆｅ１３Ａｌ３、
Ｚｒ７２Ｃｕ１２Ｆｅ１２Ａｌ４、Ｚｒ７０Ｃｕ１３Ｆｅ１３Ａｌ４、
Ｚｒ７２Ｃｕ１１Ｆｅ１１Ａｌ６、Ｚｒ７２Ｃｕ１１．５Ｆｅ１１Ａｌ５．５、
Ｚｒ７３Ｃｕ１１Ｆｅ１１Ａｌ５、Ｚｒ７１Ｃｕ１１Ｆｅ１１Ａｌ７、
Ｚｒ６９Ｃｕ１１Ｆｅ１１Ａｌ９、Ｚｒ７０Ｃｕ１０．５Ｆｅ１０．５Ａｌ９、
Ｚｒ７０Ｃｕ１０Ｆｅ１１Ａｌ９、Ｚｒ７０Ｃｕ１１Ｆｅ１０Ａｌ９、
Ｚｒ６９Ｃｕ１０Ｆｅ１０Ａｌ１１、Ｚｒ６９Ｃｕ１０Ｆｅ１１Ａｌ１０、
Ｚｒ７０Ｃｕ１３Ｆｅ１３Ａｌ２Ｓｎ２、Ｚｒ７２Ｃｕ１３Ｆｅ１３Ｓｎ２、
（Ｚｒ７４Ｃｕ１３Ｆｅ１３）９８Ｓｎ２、
（Ｚｒ７９Ｃｕ２１）８０（Ｆｅ４０Ａｌ６０）２０、
（Ｚｒ８１Ｃｕ１９）８０（Ｆｅ４０Ａｌ６０）２０、
（Ｚｒ８３Ｃｕ１７）８０（Ｆｅ４０Ａｌ６０）２０、
（Ｚｒ６６Ｃｕ３４）８０（Ｆｅ４０Ａｌ６０）２０、
（Ｚｒ６４Ｃｕ３６）８０（Ｆｅ４０Ａｌ６０）２０、及び、
（Ｚｒ６２Ｃｕ３８）８０（Ｆｅ４０Ａｌ６０）２０である。
【００２４】
以下でより詳しく記載する、多数の実験は、特に、そのマトリックス合金が本質的に化学式Ｚｒ５２．５Ｃｕ１７．９Ｎｉ１４．６Ａｌ１０Ｔｉ５で表される複合材料に対して行った。この合金は優れたガラス形成能を有し、「Ｖｉｔ  １０５」として知られるようになった。約２５マイクロメータから約４５マイクロメータまでの大きさの範囲のグラファイト粒子によって強化されたＶｉｔ  １０５に対しては、圧縮下で最大１５パーセントの塑性と、最大１．５ＧＰａの降伏強度が達成された。約４５マイクロメータから約７５マイクロメータまでの大きさの範囲の粒子での強化に対しては、圧縮下で最大１８．５パーセントの塑性と、最大１．８５ＧＰａの降伏強度が達成された。
【００２５】
複合材料の機械的特性は、界面炭化物層によって少なくとも部分的に覆われたグラファイトのコアを有するグラファイト粒子を与えることにより、調整することができる。言い換えれば、好ましい実施形態においては、グラファイト粒子の少なくとも一部分が、本質的にグラファイトから成るコアと、少なくとも１つの金属炭化物を含む界面層、特に、本質的に炭化ジルコニウムからなる界面層を有する。層は、好ましくは、周囲のマトリックス中の少なくとも１つの金属とのグラファイトの反応により、ｉｎ  ｓｉｔｕ生成される（界面炭化物ｉｎ  ｓｉｔｕ生成）。
【００２６】
界面層は、非常に薄く、ほんのわずかな原子層になるかもしれない。多くの合金にとって、このような層は、処理中の避けられないｉｎ−ｓｉｔｕ反応のためにさえ、避けられないかもしれない。ｉｎ  ｓｉｔｕ生成された薄い界面層は、他の特性にあまり影響を与えずに、粒子とマトリックス間の密接な接触を確実にする。より厚い層は、塑性、降伏強度及び、特に、硬度等の複合材料の機械的特性をも変え、硬度は層の厚みが増すに伴い増加する。硬度の増大が望まれる用途にとっては、界面層が少なくとも１００ナノメータの厚みを有すると有利である。一方、過度の脆性破壊挙動を引き起こさないように、厚みが約１．５から２マイクロメータを超えず、好ましくは約１マイクロメータ未満であると有利である。
【００２７】
グラファイト粒子が完全に炭化物粒子に変わるのを避けるために、グラファイト粒子は小さすぎないことが有利である。特に、界面炭化物層を含むグラファイト粒子が、少なくとも約２５マイクロメータの大きさを有すると有利である。このことは、特にＺｒ系マトリックス合金に当てはまる。
【００２８】
本発明はさらに、合金マトリックス相とグラファイト粒子相に加えて、マトリックス中に埋め込まれた第３の相を含み、この第３の相が粒子を含有する、三相複合材料を提供する。
【００２９】
第３の相は、マトリックス合金と同じ元素からなる結晶状粒子を含むことができる。このような粒子は、通常、溶解物からのマトリックス合金の冷却時に生成される。特に、これらの粒子は、約１マイクロメータ未満の平均寸法を有するナノ結晶であってもよい。ある程度、それらの存在は避けられないが、処理条件は、このような粒子のかなりの分率、例えば最大３０又は５０％が生成されるように意図的に選択されてもよい。これらの粒子は、普通、マトリックス合金と同じ元素から成るが、個々の元素の異なる原子分率を有する。
【００３０】
代わりに、又は追加として、第３の相は、炭化物粒子を含むことができる。炭化物粒子を予備成形（プリフォーム）してマトリックスに加えることもできるが、好ましくは炭化物粒子が合金とグラファイトの反応によってｉｎ  ｓｉｔｕ生成される。このような粒子は、様々なメカニズムにより生成することができる。１つの例では、それらは、多くても微量のグラファイトが残った対応する炭化物への、合金の少なくとも１つの金属成分を有する比較的小さいグラファイト粒子の実質的に完全な変化に起因する。他の例では、それらは、（より大きな）グラファイト粒子の表面に形成された金属炭化物が、この表面から、例えば激しい撹拌により離され、マトリックス中に分散させられたメカニズムの結果である。好ましい実施形態においては、炭化物粒子は本質的に炭化ジルコニウムから成る。
【００３１】
炭化物粒子は、好ましくは、約１０マイクロメータ以下の大きさを有する。特に、このような粒子は、マトリックス合金との反応による、同じくらい小さいグラファイト粒子の完全な変化によって、容易にｉｎ  ｓｉｔｕ生成することができる。
【００３２】
本発明による各種複合材料は、次の特性、つまり、高塑性、高い降伏強度、高弾性、高弾性定数、低摩擦係数、高耐摩耗性のうち１つ以上が求められる、様々な異なる用途で使用することができる。１つの例は、ドライ摩擦（滑り）軸受で採用される物品である。特に、グラファイト粒子が界面炭化物層を有しないか、又はわずかに有するだけの、上述の二相複合材料は、そのような用途に有望である。より高い硬度がさらに求められる場合、グラファイト粒子と炭化物粒子の両方を有する、上述の三相複合材料が有利である。低い摩擦係数（ＣＯＦ）に加えて、高塑性と高い降伏強度が重要な他の例は、継ぎ目、特に、携帯電話の異なるパーツ間の継ぎ目等の、同程度に高い負荷をうける小さな継ぎ目である。このような用途に対しても、本発明の材料は特に有利である。別の使用分野は、バネである。金属ガラスは、それらの結晶性対応物より、２〜４倍大きい弾性限界を示すことが知られている。しかしながら、工学的応用に対して、大きい弾性限界は、モノリシック材料の脆性破壊挙動のため、十分には利用できない。本発明の複合材料で達成される塑性によって、マトリックス材料の潜在能力を十分に引き出すバネ設計が可能となる。
【００３３】
本発明の複合材料は様々な方法によって作製することができる。有利なプロセスでは、良好なガラス形成能を有する合金が提供される。良好なガラス形成材は、臨界冷却速度で又は臨界冷却速度を超えてその溶解物から冷却されるとき、アモルファス状態を維持することができ、この場合、臨界冷却速度はわずか毎秒約１０００Ｋであり、好ましくはわずか毎秒約１００Ｋである。このプロセスにはその際次のステップが含まれる。つまり、
−液相線温度を超えて合金を加熱して、液体合金を形成し、
−液体合金にグラファイト粉末を分散させて、微細分散混合物を形成し、
−グラファイト粒子を含む第２の相を組み込んだ、アモルファスの、実質的に連続な合金マトリックスを含む複合材料を形成するために、十分急速に、ガラス転位温度より下に混合物を冷却する、
というステップである。
【００３４】
このようなプロセスにおいては、合金を、グラファイト粒子上で誘導溶解することにより、その液相線温度を超えて加熱できる。最後の冷却ステップの前に、炭化物層を前記グラファイト粒子の表面に生成するために十分に長い時間、溶融（液相線）温度を超える温度で、一度又は繰り返し、合金を任意に処理できる。三相合金が求められる場合、前記合金の少なくとも１つの金属成分と反応する前記グラファイト粒子の一部分が金属炭化物粒子を生成するために、十分長い時間、前記溶融温度を超える温度で、一度又は繰り返し、混合物を処理することができる。この場合、合金に最初に分散されるグラファイト粉末が、グラファイト粒子の２つの（ｂｉｍｏｄａｌ）粒度分布を有することが有利であり、約２５マイクロメータより小さい、好ましくは約１０マイクロメータより小さい粒子の一部分と、約２５マイクロメータより大きい粒子のもう一つの部分を有することが有利である。
【発明を実施するための最良の形態】
【００３５】
本発明を、図に示した典型的な実施形態に関連して、より詳細に記載する。
改良されたＢＭＧ系材料を得るという目的を達成するために、異粒子強化は、材料特性を容易に再現でき、直接調整できるため、最も明るい未来を有すると確信される。異粒子強化型ＢＭＧｓは、例えば、ｉｎ  ｓｉｔｕ生成された複合材料より微細構造の再現性がより良好であることを示す。というのも、強化微細構造と体積含有率が処理パラメータ、特に冷却速度に無関係であるからである。同様に、多孔性ＢＭＧｓは高い塑性及び降伏強度の組み合わせを示すが、均一の細孔分布を達成することが非常に困難である。高いポワソン比を有するモノリシックなＢＭＧｓもまた有望であると思われるが、塑性が改善されたという結果は、今までのところ、非常に高価なプラチナ（Ｐｔ）系合金に観察されただけである。異粒子強化はまた、微細構造ひいては材料特性を調整することができるという大きな利点を有する。結晶性の金属マトリックス複合材料（ＭＭＣｓ）において従来技術であるように、材料特性を、強化粒子の種類、形状、大きさ及び体積分率により調整できる。異粒子強化型ＢＭＧｓはまた、急速冷却ステップが続く、標準ＭＭＣ加工技術により処理することができるため、高い再現性を示す。マイクロメータ範囲の強化粒子を用いることによって、不均一核生成面を最小化でき、その結果、現今の良好なガラス形成材を用いて、高い臨界鋳造厚みが常に達成される。
【００３６】
以下、完全にアモルファスな合金マトリックスをグラファイト粒子で強化した、異粒子強化型ＢＭＧｓの新しい部類について検討する。以下の例においては、Ｚｒ５２．５Ｃｕ１７．９Ａｌ１０Ｎｉ１４。６Ｔｉ５（Ｖｉｔ  １０５）を採用した。強化粒子は、２５〜４４μｍ、場合により４４〜７５μｍの大きさを有する。もちろん、本発明は、決して、このベースＢＭＧやこれらの粒径に制限されない。金属ガラスの高い降伏強度（１．８５ＧＰａ）を犠牲にすることなく、最大１８．５％の塑性が達成された。その微細構造は容易に再現でき、冷却速度と無関係である。この新規複合材料は、異粒子強化型ＢＭＧｓに対して今のところ報告された、降伏強度と延性の最も高い組み合わせを示し、その機械的特性は、上述の他の方法で作製されたアモルファス合金又は複合材料に比較しても、有利なままである。
【００３７】
グラファイト強化型ＢＭＧｓの特性
図１は、例として、誘導混合により得られた、粒径２５〜４４μｍのグラファイトを５体積％含む複合材料に対する、Ｖｉｔ  １０５マトリックス中のグラファイト粒子分布を示す。粒子は、ガラス状のＶｉｔ  １０５マトリックス中に均一に分布しており、矩形から円形に及ぶ形状を有する。
【００３８】
図２は、モノリシックなＶｉｔ  １０５と、粒径２５〜４４μｍを５から２０体積％の範囲の様々な強化体積分率で含む複合材料のＤＳＣスキャンを示す。複合材料とモノリシックなＶｉｔ  １０５の結晶化エンタルピーを比較すると、マトリックス材料が完全にアモルファスであることがわかる。しかしながら、グラファイトの付加により、結晶化の開始がより高い温度に移り、すなわち、複合材料はモノリシックな金属ガラスより、熱的安定性がより高く、結晶化挙動が変化する。第１の結晶化ピークは、第２の結晶化事象を犠牲にして、グラファイト含有量の増加に伴い増大する。
【００３９】
図３は、異なる鋳造温度における、粒径２５〜４４μｍのグラファイトを３．５体積％含むＶｉｔ  １０５複合材料に対するＸＲＤスキャンを示す。２つのはっきりと見られるアモルファスのこぶ（ｈｕｍｐｓ）は、ガラス状Ｖｉｔ  １０５マトリックスに起因し、ブラッグピークは、結晶性炭化ジルコニウム（ＺｒＣ）に起因すると考えられる。下方のスキャンにはわずかなＺｒＣが観察されるだけで、ＺｒＣ含有量は、鋳造温度が上昇するにつれ著しく増加する。ＸＲＤスキャンにグラファイトのピークが現れないのは、存在する他の元素に比べて、炭素があまりに軽すぎて検出できないからである。しかしながら、エネルギー分散型Ｘ線回折（ＥＤＸ）によると、完全に炭化物に変わったグラファイト粒子はなく、マトリックス中のＺｒ及びＴｉの含有量は公称配合（ｎｏｍｉｎａｌ  ｃｏｍｐｏｓｉｔｉｏｎ）の０．５％以内であることがわかった。従って、ＸＲＤで観察された炭化物は、マトリックス材料と強化粒子間の界面反応によるもののはずである。この重要な観察に対するさらなる証拠を、以下でさらに提供する。
【００４０】
可能な限り少ない界面炭化物生成をともなう複合材料に行われた圧縮試験は、モノリシックなＶｉｔ  １０５に比べて降伏強度が僅かに低下しただけで、塑性の大幅な改善を示す。図４は、塑性域が、モノリシックなＶｉｔ  １０５に対する３％から、グラファイト３．５体積％に対して約７％、グラファイト５体積％に対して１３％、グラファイト１０体積％に対して１５％まで大きく増加するが、降伏強度は、モノリシックなＶｉｔ  １０５に対する１．８５ＧＰａから、グラファイト３．５体積％に対して１．７ＧＰａ、グラファイト５体積％に対して１．６ＧＰａ、グラファイト１０体積％強化に対して１．５ＧＰａと、わずかに低下しただけであった（どの場合においても粒子径は２５〜４４μｍ）。
【００４１】
別の実験によると、粒径の変化により、降伏強度はわずかに減少するだけで、さらに高い塑性を達成可能なことがわかった。図５は、粒径４４〜７５μｍのグラファイト粒子３．５体積％を含む複合材料の応力−ひずみ挙動を示すが、界面炭化物層の厚みを最小限にするために細心の注意を払った。降伏強度１．８５ＧＰａで塑性１８．５％が得られた。さらなる最適化が可能であるように思われる。
【００４２】
最小限の炭化物生成をともなう試料に対し、その硬度（ビッカース硬度ＨＶ３０として測定、標準ＤＩＮ  ＥＮ  ＩＳＯ  ６５０７参照）は、図４の差し込み図に見られるように、グラファイトの体積含有量が増加するにつれ低下する。５％の少ない強化体積分率でさえ、材料の顕著な軟化につながり、その硬度は、グラファイト含有量１０体積％以上に対して、約２５％も低下している。一方、ＸＲＤでより多い炭化物を示す複合材料は、最大５５０ＨＶ３０のより高い硬度を示した。
【００４３】
図６は、文献中に見つけた他の粒子強化型ＢＭＧ複合材料と比較して（文献の値の精度：±１０％）、５体積％の（粒径２５〜４４μｍ）、１０体積％の（２５〜４４μｍ）及び最適化された（３体積％、４４〜７５μｍ）グラファイト強化型ＢＭＧ複合材料の降伏強度と塑性を示す。明らかに、グラファイト強化型ＢＭＧ複合材料が、その破壊強度及び塑性の組み合わせにおいて一歩前進している。
【００４４】
図７Ａ〜７Ｅは、これらのグラファイトＢＧＭ複合材料に対する、破断面及び粒子−剪断帯相互作用の代表的なＳＥＭ画像を示す（図７Ａ〜７Ｄ：粒径２５〜４４μｍ、図７Ｅ：粒径４４〜７５μｍ）。図７Ａは、Ｖｉｔ  １０５マトリックス中の高密度な脈パターン（ｖｅｉｎ  ｐａｔｔｅｒｎｓ）がグラファイト粒子の周囲に観察される破断面を示す（マトリックスが完全にアモルファスであるさらなる証拠）。図７Ｂの画像は、グラファイト粒子が、変形（最終の変形事象）中どのように、左上から右下へのマトリックス材料の流動を妨害するかを示す。図７Ｃは、破壊後の、圧縮試料の外面にある剪断帯と段差を示し（破断面は画像の左側）、図７Ｄは、破壊後の、圧縮試料の表面の粒子−剪断帯相互作用を示す。図７Ｃ及び７Ｄから結論を下せるように、粒子の周囲の主要な剪断帯の間隔は、１〜５μｍの範囲である。図７Ｅは、４４〜７５μｍの範囲のより大きなグラファイト粒子を用いて得られたマトリックス中の高い剪断帯密度を示す。
【００４５】
界面炭化物生成
さらなる研究の目的は、界面炭化物生成が機械的特性に与える影響であった。ジルコニウム（Ｚｒ）は、マトリックス中で、グラファイトとの生成エンタルピーが最も負である元素であるから（Ｈｆｏｒ＝−１０６ｋＪ／ｍｏｌ、後にＴｉの−７７ｋＪ／ｍｏｌが続く）、炭化ジルコニウム（ＺｒＣ）はグラファイト粒子の表面に生成すると期待される。これまでに、約１０μｍ未満の大きさの、より小さいグラファイト粒子は、Ｚｒ系ＢＭＧｓ中の炭化ジルコニウムに完全に変わり、ｉｎ−ｓｉｔｕ複合材料を生成することが報告されている。対照的に、本発明においては、すべてのグラファイト粒子の完全な変形が明確に回避される。
【００４６】
２５〜４４μｍのグラファイト粒子と複合材料を異なる温度で鋳造することによって誘導された様々な量の界面炭化物を有する、試料１，２及び３と表した三つの試料を作製した。試料１，２及び３を、それぞれ、Ｂｕｈｌｅｒ  ＭＡＭ１  システムで、１，２．５及び４の設定（０．３５ｋＷ、０．９ｋＷ及び２．１ｋＷの電源入力に相当）で加熱した。
【００４７】
鋳造温度の上昇に伴う炭化物含有量の変化は、図８に示すＸＲＤスキャンに見ることができる。２つのはっきりと見られるアモルファスのこぶは、ガラス状のＶｉｔ  １０５マトリックスに起因する。ＤＳＣはまた、マトリックスのガラス状の構造を裏付けた。ブラッグピークは、結晶性ＺｒＣの属性と考えられる。下方のスキャンではわずかな量のＺｒＣだけが観察されるが、ＺｒＣ含有量は鋳造温度の上昇にともない著しく増加する。ＸＲＤスキャンにグラファイトのピークが現れないのは、存在する他の元素に比べて、炭素があまりに軽すぎて検出できないからである。しかしながら、ＥＤＸによると、完全に炭化物に変わったグラファイト粒子はなく、マトリックス中のＺｒ及びＴｉの含有量は公称配合の１％以内であったことがわかった。従って、ＸＲＤで観察された炭化物は、マトリックス材料と強化粒子間の界面反応によるもののはずである。最後のアーク溶解ステップにおける電源入力を調整することにより、ＢＭＧ複合材料の炭化物含有量を変えることが可能であると結論することができる。従って、粒径、形状、硬度及び体積分率を変える等の、金属マトリックス複合材料の機械的特性を調整する共通の方法に加えて、目下提案するバルク金属ガラス複合材料の機械的特性を、処理パラメータを単に変えるだけで変化させることができる。
【００４８】
図９は、三つの試料に行った圧縮試験の結果を示す。試料１は、炭化物含有量が最も低く、最も高い塑性を示し、試料３は、炭化物の大部分が生成し、脆性破壊挙動を示す。
【００４９】
図１０Ａ及び１０Ｂは、それぞれ、試料１及び３の光学顕微鏡画像を示す。０．３５ｋＷの非常に低い電源設定で処理された試料１に対する図１０Ａには、非常に薄い界面反応層が見えるだけで、それは、試料を研磨することによって粉砕された。２．１ｋＷの高い電源設定で処理された試料３に対する図１０Ｂには、グラファイト−マトリックス界面に、約１．５〜２μｍの厚さの顕著な反応層が見られる。この反応層は、研磨後もまだ大部分が損なわれず、ＥＤＸによってＺｒＣと同定するのに十分に厚かった。明らかに、この試料中でさえ、グラファイト粒子は完全には炭化物に変形しておらず、グラファイト粒子を取り囲む炭化物層が見つけられる。他の試料では、この層はサブミクロン範囲である。図１０Ｂに見られる界面炭化物相は、試料３の脆性破壊挙動に関与するように思われる。他方、炭化物含有量のより高い試料は、ごく少量の炭化物が生成した試料より高い硬度を示す。例えば、図１０Ｂの試料３は、４７６ＨＶ３０の硬度を示したが（モノリシック合金に匹敵する）、試料１は、４３２ＨＶ３０の硬度を示した。
【００５０】
複合材料の硬度に及ぼす炭化物層の影響を図１１に示す。最小限の炭化物生成をもたらす、低電源設定（０．３５ｋＷ）で処理されたグラファイト−ＢＭＧ複合材料は、グラファイトの体積分率が増加するにつれ激しい軟化を示す。より厚い炭化物層を有する、より高い電源設定（２．１ｋＷ）で処理された試料は、最小限の炭化物生成をともなう複合材料より、著しく高い硬度を示す。最大５％の体積含有率において、２．１ｋＷで処理された複合材料は、純マトリックス材料よりなお高い硬度を示す。
【００５１】
三相複合材料；トライボロジー的性質
本節では、新規の三相グラファイト／ＺｒＣ強化型ＢＭＧｓについて検討する。これらのＢＭＧ複合材料のトライボロジー的性質を、上述のグラファイト強化型ＢＭＧｓ、モノリシックＢＭＧ及び業務用軸受鋼のトライボロジー的性質と比較する。典型的な例として、Ｖｉｔ  １０５（Ｚｒ５２．５Ｃｕ１７．９Ｎｉ１４．６Ａｌ１０Ｔｉ５）を、ＢＭＧｓ用のベース合金として再度使用するが、本発明は、このベース合金に制限されない。
【００５２】
１つの系のトライボロジー的性質を変化させる１つの方法は、顕微鏡スケールで接触面を変化させることによる。接触面は、アモルファスマトリックスとは異なる硬度を有する第２の相の粒子を加えることにより、著しく影響を受け得る。強化相としてのグラファイトは、その超潤滑性及びＺｒ系ＢＭＧｓ中に非常に硬いＺｒＣ粒子をｉｎ−ｓｉｔｕ生成する上述の可能性のために、トライボロジー的性質を最適化するのに有望である。
【００５３】
以下に見られるように、アモルファス合金のＣＯＦは、強化相を加えることにより大幅に減少され得る。これらの新規複合材料の、非常に高い圧縮降伏強度（〜１．８ＧＰａ）と組み合わされた低いＣＯＦにより、新規複合材料が、自己潤滑性の摩擦軸受材料の有力な候補となる。
【００５４】
既に上述したように、処理パラメータを調節することにより、グラファイト強化型ＢＭＧ複合材料の微細構造を調整することが可能である。こうして、三種類のＢＭＧ複合材料を製造した。非常に少量のＺｒＣ生成をともなうきれいなグラファイト・マトリックス接触面を示す、上述の「標準」グラファイト強化型ＢＭＧｓについては、既に検討し図１０Ａに示した。同様に既に検討し図１０Ｂに示したように、最終の鋳造段階での処理温度の増加は、厚さ約２μｍの、粒子−マトリックス接触面における顕著なＺｒＣ層につながる。このような試料を数回再溶解させるか、又は、より小さなグラファイト粒子を加えた場合、マトリックス中にＺｒＣ結晶も現れ、三相複合材料となる。この新規の複合材料を図１２に示した。ここで、矢印１２１はＺｒＣ層に囲まれたグラファイト粒子を示し、矢印１２２はＺｒＣ粒子を示す。
【００５５】
図１３には、三種類の複合材料のＸＲＤスキャンを見ることができるが、すべてマトリックスからのアモルファス背景信号を示している。図は、三種類の複合材料のＸＲＤスキャンを示し、すべて７体積％のグラファイトを有し、すなわち（下から）、Ｖｉｔ  １０５−グラファイト複合材料、界面ＺｒＣ生成をともなう複合材、及び、界面ＺｒＣ生成とマトリックス中のＺｒＣ粒子両方をともなう三相複合材料である。界面ＺｒＣをともなう複合材料及びさらにマトリックス中のＺｒＣ粒子をともなう複合材料は、ほとんど炭化物生成を示さない標準グラファイト強化型ＢＭＧ試料に比べて、共に、同様の強さのＺｒＣピークを示す。炭化物生成を示さない試料と三相複合材料を、トライボロジー試験に使用した。
【００５６】
図１４は、トライボロジー試験に使用した装置を示す。所定の押圧（荷重）で試料表面の上で円を描くように鋼球を動かし、摩耗痕跡を作る。
【００５７】
トライボロジー試験後の、８体積％のグラファイトを含む試料のＳＥＭ画像を、図１５に示す。このＳＥＭ画像は、異なるパラメータで作られた摩耗痕跡の概観を示す。ここで、第１のパラメータは鉛直荷重を示し、第２のパラメータは鋼球の回転数を示す。均一の粒子分布が現れ、これは全ての複合材料に見つけられた。
【００５８】
図１６に見られるように、両種類のＢＭＧ複合材料の試料プレートに、トライボロジー試験の前後に行ったＸＲＤスキャンは、何ら特筆すべき変化を示さなかった。しかしながら、トライボロジー試験が作用するのは、試料表面の約５％だけであることを考慮しなければならない。
【００５９】
荷重１Ｎで実施した１０００回転試験において、モノリシックな試料と複合材料に対する摩擦係数（ＣＯＦ）及び摩耗跡深さの比較を行った。アモルファスＶｉｔ  １０５は、完全に結晶化された合金より、非常に高いＣＯＦと非常に高いＣＯＦ変動を示した。アモルファス試料のＣＯＦは、約３００回転後安定するまで、わずかに下がったが、結晶性試料は試験を通して一定のＣＯＦを示した。全ての複合材料が、ＣＯＦの２つの有意水準を示した。試験の始めには、それらは、モノリシックなマトリックス材料より大幅に低い安定したＣＯＦを示した。１００回転を超えた後、それらは、さらに低い水準のＣＯＦに飛び、そこにいくつかの複合材料はとどまるが、他はより高い水準まで飛び戻り、そこに１００回転までとどまる。この挙動は、かなりの量のＺｒＣを含む試料において特に目立った。また、より高い強化剤含有量は、ＣＯＦのより小さい変動につながることがわかった。１０００回転に対して試験した全ての試料は、大きなピンの持ち上がり（ｐｉｎ  ｌｉｆｔｉｎｇ）を示したアモルファスモノリシックのＶｉｔ  １０５を除いて、摩耗痕跡深さに大体線形的な増加を示した。
【００６０】
１Ｎの力で、アモルファスモノリシック合金は、約０．８のＣＯＦを示したが、この値は、硬化軸受鋼に対する測定値（０．７８）に匹敵する。結晶化Ｖｉｔ  １０５は０．６のＣＯＦを示した。図１７に見られるように、非常に低い体積含有量のグラファイトでモノリシックガラスを強化することにより、ＣＯＦが大幅に減少することがわかった。ＺｒＣ強化剤をさらに有する複合材料は、１０００回転運転で見られるように、ＣＯＦ、特に下方のＣＯＦ領域でさらに大幅な減少を示す。荷重５Ｎ、１００回転で行われた試験に対しては、グラファイト強化剤の影響に大きな差は見られなかったが、ＺｒＣのほうは、荷重１Ｎで行った試料に対してほど大きいＣＯＦの減少をもたらさなかった。
【００６１】
１Ｎで、１０００回転後、摩耗跡の縁にいくつかの剪断帯が見つかった。剪断帯は滑り方向に約２５°に延び、不均一な流れに至るに十分に高い応力の証拠を与える。いくつかの複合材試料において、摩耗跡にこすられたマトリックス材料が見つかった。これは、過冷却液体領域での変形からくると予期される。
【００６２】
概して、複合材試料には、非常に少量のグラファイトのこすれが観察された。ＳＥＭ検査により、グラファイト粒子全体が、１００から１０００回転の間の摩耗試験中に、マトリックスからはぎ取られることがわかった。ＺｒＣを含む複合材試料は、その摩耗痕跡にいくつかの溝を示した。溝の深さは、約３μｍと推定された。ＺｒＣを含む複合材試料の鋼の先端には、ＺｒＣの破片であると思われる、粒径５０〜５００ｎｍのたくさんの小さな粒子が表面に見つかった。
【００６３】
摩耗痕跡の幅とピンの深さの比較は、摩耗率の非常に質的な近似を与える。１Ｎで１０００回転後の最も薄い摩耗痕跡は結晶性Ｖｉｔ  １０５に対して見つかり、最も厚い摩耗痕跡は硬化鋼に対して見つかり、それぞれ約５０μｍと２００μｍであった。アモルファス合金と複合材料との間には何ら大きな違いは見られず、すべて約１２０μｍのトレース幅を示した。摩耗痕跡の深さは、観察されるピンの持ち上がり（ｐｉｎ  ｌｉｆｔｉｎｇ）現象のため比較するのが難しい。荷重１Ｎで１０００回転後のＢＭＧ複合材料の摩耗痕跡は、軸受鋼よりわずかに深くない。摩耗痕跡の深さと幅は、モノリシック材料の硬度（軸受鋼で８４６ＨＶ、結晶性Ｖｉｔ  １０５で５４７ＨＶ及びアモルファスＶｉｔ  １０５で４７８ＨＶ）と相関しない。
【００６４】
考察：
上記の結果について考察するにあたり、図１に見られるような均一な粒子分布は、グラファイトとＶｉｔ  １０５との間の良好なぬれ挙動のため、及び、提案されている多段階誘導混合手順によって、達成できただけなのかもしれないことが、まず強調されるべきである。非湿潤粒子を用いて複合材料を製造するための予備的な試みは、実際に、粒子の凝集に至った。ＤＳＣ結果に関しては（図２）、グラファイトの付加が、モノリシック合金に比べて、複合材料の熱的安定性を改善したのは明らかで、これらの複合材料はまた、超塑性鍛造のために使用することができる。改善された熱的安定性の現象はまた、Ｚｒ系ＢＭＧ複合材料中のＳｉＣ（炭化ケイ素）強化粒子に対しても観察された。この結果は、モノリシックＢＭＧに比べて熱伝導性が変わったためか、あるいは、界面炭化物反応に起因するマトリックス組成のわずかな変化のためかもしれない。後者はまた、結晶化挙動のわずかな変化に関与しているかもしれない。
【００６５】
本発明の複合材料に発見された破壊強度と塑性の組み合わせは、図６に見られるように、異粒子強化型ＢＭＧｓに対してこれまで記録された最も高いものであると思われる。同様の塑性は５０％Ｎｂ強化型Ｚｒ系ＢＭＧｓに見られたが、それらの合金では、分散された強化剤の体積分率が高いため、降伏強度が、モノリシック合金の強度の３０％まで大幅に低下した。我々の成功の秘訣は、「柔らかい」強化粒子、すなわち、Ｖｉｔ  １０５マトリックス（ヤング率Ｅがほぼ１００ＧＰａ）より非常に低いヤング率（グラファイトでおよそ１５ＧＰａ）を有する強化材料の使用であった。対照的に、図６に示した他の強化材料はすべて、マトリックス材料より高いヤング率を有し、例えば、耐熱金属であるニオビウム（Ｎｂ）、タンタル（Ｔａ）及びモリブデン（Ｍｏ）では、Ｅの値は１０５から３２７ＧＰａに及ぶ。グラファイトのより低いヤング率は、粒子−マトリックス接触面に近いマトリックス材料における局所的な圧縮応力集中につながるが、マトリックスの引張応力は「硬い」粒子強化に対して起こると予期される。従って、一方で、グラファイトは典型的な強化粒子として働き、剪断帯を裂く（このような割裂と粒子−剪断帯相互作用を図７Ｃ及び７Ｄに示す）。他方で、グラファイト粒子は、軟質材料に乗り上げるとき、先端で応力を低減することにより剪断帯の伝播を食い止めることが予期される。このことは実際に、図７Ａ及び７Ｂに示され、そこでは、強化粒子が変形中のマトリックス流動を明らかに妨害している。グラファイト粒子は、それらの低い強度により、アモルファス合金中の孔隙と似た方法で機能する。圧縮試験中、「柔らかい」粒子（又は孔隙）内の応力が臨界値に達するとすぐに、最初の剪断帯が起こる。この剪断帯の開始後、この粒子の周りの応力は低下し、一方、他の剪断帯が、臨界応力集中に達する粒子で起こる。従って、多数の剪断帯が核となり（ｎｕｃｌｅａｔｅ）、材料を通り抜け、横切り、互いに妨害する。このことが、改良された塑性をもたらす。これらの結果−微細構造の再現性と相まり、改良された塑性と強度−は、ナノ構造金属分野において初期の結果がそうだったように、バルク金属ガラスの強化分野に多大な影響を及ぼすことが期待される。そこでは、大きさ３００ｎｍ未満の粒子のマトリックス中に埋め込まれたマイクロメータサイズの粒子の二相材料の開発をもって、改良が達成された。
【００６６】
明らかに上述の結果の組み合わせ（剪断帯割裂、伝播障害及び剪断帯発生）は、非常に低いグラファイト含有量で塑性の大幅な増加を生み、これにより、モノリシック合金に比べ、降伏強度の減少は最小限となる。粒子周りの領域は、モノリシックのＺｒ系ＢＭＧｓに対し報告されているものとは対照的に、マイクロメータ、さらにはサブマイクロメータ範囲の、非常に小さな剪断帯間隔を示す（図７Ａから７Ｅ）。実際には、剪断帯間隔の減少と塑性の強化との間の直接相関が、様々な厚みの金属ガラスリボン及びＢＭＧ複合材に対して報告されている。図４に見ることができるように、グラファイト含有量を５から１０体積％まで増やしても、大きな塑性のメリットはない。変形中、いったん粒子間距離がマトリックス中に均一な高剪断帯密度を生じるほど十分に小さくなると、より多くの強化粒子がさらに大幅に塑性を改善することはないであろう。実際、強化剤濃度を倍増しても、粒子間距離は約三分の一しか減少しないであろう。
【００６７】
異粒子強化型複合材料はまた、それらの機械的特性を、炭化物生成を調整することにより調整することができるという利点を与える。図３及び８のＸＲＤスキャンに見ることができるように、ＺｒＣに変わるグラファイトの量は、鋳造温度を変えることにより調節できる。しかしながら、脆性破壊挙動を阻止するためには、炭化物含有量をかなり低く維持することが有益であるかもしれず、ＺｒＣ含有量は、Ｚｒの高い原子質量のためＸＲＤスキャンで支配的に見えるだけである。他方、ＥＤＸは、グラファイト粒子が完全に炭化物に変形しなかったことを示し、図１０Ａ及び１０Ｂの光学顕微鏡画像は、高い鋳造温度でさえ、界面炭化物層だけが生じた証拠を与える。実際に、もし多量の炭化物が複合材料中に生成したなら、マトリックス複合材料は変わり、ガラス形成能は減少したであろう。強化材の体積分率の増加にともなう複合材料の軟化（図４差し込み図）はまた、ほんのわずかなグラファイトだけが反応して炭化物になったことを示唆している。類似の、マトリックス粒子接触面での微量の炭化物生成は、炭素繊維強化型Ｚｒ系ＢＭＧ複合材料でもすでに観察されている。しかしながら、対照的に、大抵の他の研究は、ＺｒＣへのグラファイト粒子の完全な変化を示している。例えば、１０μｍ以下の炭素又はグラファイト粒子を、ＢＭＧ−ＺｒＣ複合材料をｉｎ  ｓｉｔｕで処理するために使用して、明らかな硬度の増加が観察された。炭化物生成のこの明らかな矛盾、又はその欠如は、この研究では２５μｍ以上のより大きなグラファイト粒子を使用し、処理中特別に注意を払って穏やかに加熱したという事実により説明できる。
【００６８】
今回のケースにおいて、炭化物は、グラファイト粒子の周りに硬い殻を形成するマトリックス粒子接触面で成長し始める。短い拡散経路が必要であるため、界面炭化物生成が好まれる。生成されたＺｒＣ層は、拡散障害として機能し、接触面での炭化物生成を遅くして反応を制御する。融液の激しい撹拌は、発達するＺｒＣがグラファイトから分離し、接触面でのさらなる炭化物反応を可能にするため、グラファイトのＺｒＣへの完全な反応につながる。薄い界面炭化物層は、標準のグラファイト複合材料に比べ、硬度の大幅な増加につながる。仮に、グラファイト粒子を３５μｍの球と見なし、グラファイト層を１．５μｍの界面層と見なすと、５体積％のグラファイトを含む複合材料は、０．７体積％未満のＺｒＣを含む。この層によって、５体積％のグラファイトと最小限の炭化物生成をともなう複合材料に比べ、約１６％の硬度の増加が観察される。この現象は、グラファイト粒子を囲む炭化物の幾何学的特殊性のため、アシュビーの混合の法則（Ａｓｈｂｙ’ｓ  ｒｕｌｅｓ  ｏｆ  ｍｉｘｉｎｇ）によって説明できない。もし、その周りに硬い炭化物の殻を有するグラファイト粒子をモノリシックな強化粒子と見なすなら、固ゆで卵と同様の機械的特性を示すであろう。低い応力では、それは非常に固いだろう。より高い応力がかけられた場合、殻は壊れ、軟らかい粒子のように振る舞うであろう。もちろん、「殻を割る」ために必要な応力値は、炭化物層の厚みと、グラファイト粒子の形状や大きさによっても決定される。非常に低い強化では、グラファイトは硬度の大幅な減少をもたらすが、硬い粒子で強化されたマトリックスに対して予期されるように、炭化物層を有する複合材料はわずかな増加を示す。より高い強化剤含有量では、界面炭化物層を有する複合材料の硬度もまた減少し始め、軟らかいグラファイトが支配的になるように思われる。グラファイトの体積含有量が低い試料に硬度試験を行うと、硬い粒子が軟らかいマトリックスに押し込まれ、粒子にかかる応力が軽減されるが、体積含有量が高いと、硬い粒子が互いに妨害しあい、炭化物の殻を割るのに十分な応力にさらされ、グラファイトが支配的となる。
【００６９】
界面炭化物層の厚みはまた、複合材料の応力−ひずみ挙動に大きな影響を及ぼす。圧縮状態で高い塑性を得るには、ヤング率の低い軟らかいグラファイト粒子が有利である。グラファイト粒子の周りの界面炭化物層が厚ければ厚いほど、それは軟らかいグラファイト粒子ではなく、硬いセラミック粒子のように振る舞うであろう。図９から明らかなように、界面炭化物層が厚ければ厚いほど、材料はより脆弱になる。マトリックス材料の１００ＧＰａに比べて約４００ＧＰａのヤング率を有する炭化物層は、伝播する剪断帯が強化粒子の周りに導かれる方法で、粒子・マトリックス接触面の近くに引張応力集中をもたらし、剪断帯−粒子相互作用を妨害する。さらに、炭化物層の高い硬度（グラファイトの１５ＨＶに比べて約２５００ＨＶ）が、接近する剪断帯の吸収を妨害し、それらを屈折させ、１つ又はわずかな剪断帯に破壊をもたらす。
【００７０】
よって、塑性を最大にしたい場合、炭化物層はできるだけ薄く維持するべきである。鋳造はなお可能な、できるだけ低いエネルギー入力で処理した試料にさえ、いくらかのＺｒＣがＸＲＤで検出された。従って、炭化物層を完全に排除することは不可能であるが、それでも、粒径を増加することにより、炭化物の殻の強度を弱めることは可能である。再度粒子を、その周りに硬い殻を有する軟らかい球と近似した場合、球がより大きいなら、同じ厚みの殻にはより小さい荷重がかかるであろう。図５に見ることができるように、より大きいグラファイト粒子は、低い強化体積分率で、非常に高い塑性をもたらす。２５〜４４μｍの粒子を３．５体積％有する試料は、４５〜７５μｍ粒子の最大１８．５％に比べて、約７％の塑性しか示さない。このグラファイトの低い体積含有量は、モノリシック合金に比べて、降伏強度にわずかな低下しかもたらさない。
【００７１】
また、Ｖｉｔ  １０５のグラファイト強化は、トライボロジー挙動に大きな変化をもたらすことを上に示した。強化は、スティックスリップを減らし、ＣＯＦの大幅な減少をもたらす。グラファイトは、金属及びポリマー系材料で、トライボロジー・パートナーのＣＯＦを下げることがわかっている。金属系では、グラファイトは特に酸化表面（Ｚｒ系ＢＭＧｓの表面に存在するような）にとくによくくっつき、これにより、顕微鏡スケールで、グラファイトがグラファイト上を滑れるようになり、非常に低いＣＯＦを示す。さらに、本研究ではまた、破片が軟らかいグラファイト粒子又は粒子が取り去られてできた穴に押し込まれることも観察され、これが、より小さい摩損をもたらし、さらにはＣＯＦを低減することにつながる。
【００７２】
さらに、試料を再び溶かし何度も吸引鋳造する場合、図１２に示される、新たに開発された三相複合材料が生じることが観察された。おそらく、これは、ＺｒＣがグラファイト粒子を取り除き、ＺｒＣ自身を融液に分配することにつながった。ＣＯＦのさらに目立つ降下が、これらの三相複合材料に対して、特にＣＯＦの下方領域で見つけられた（図１７参照）。
【００７３】
ＺｒＣを含む複合材料に観察されたＣＯＦの跳躍（ｊｕｍｐｓ）は、２つの異なる滑り機構に対するはっきりした証拠である。ＣＯＦの高い領域では、モノリシックマトリックス材料やグラファイトでのみ強化された複合材料ではよく起こる、ＣＯＦの激しい変動が観察される。これは、マトリックス中の硬い粒子の影響を除いて、グラファイト強化型複合材料内と類似の摩耗機構の予期につながる。しかしながら、いったんＣＯＦが下方領域に降下すると、ＣＯＦの変動も急激に減少し、このことが、観察された摩耗痕跡の溝状の形態と組み合わされて、新しい滑り機構の証拠を与える。
【００７４】
グラファイト強化型Ｖｉｔ  １０５又はモノリシックマトリックス材料に見つけられた比較的滑らかな摩耗痕跡とは対照的に、ｉｎ  ｓｉｔｕ生成ＺｒＣを有する複合材料では摩耗痕跡の溝状の形態が観察された。滑り中の、マイクロスケールで得られた非常に高いひずみ速度（〜１０５ｓ−１）のために、マトリックス材料の不均一な変形により溝が形成されることはありそうもないが、ＺｒＣ破片によるマトリックス材料の局所的摩滅により形成されることははるかにあり得る。そのような試験に使用された鋼球上に、ＺｒＣ破片であると予想される非常に小さな粒子が見つけられた。より大きな粒子も存在したが、それらのより低い表面の対重量比により離れ落ちたと予期される。いったん浅い溝が生じると、破片が溝にとどまり、局所的摩滅に至り溝を深くする。
【００７５】
これらの発見は、この三相複合材料の摩耗挙動が主に、摩耗跡の幾何学的特殊性に基づくことを示唆する。観察されたトライボロジー特殊性に対する可能な説明は、ＣＯＦの下方領域中、破片が鋼球の前で押され、摩耗痕跡に観察された溝をもたらすということかもしれない。鋼球が溝の上を滑る定常状態が達成されると、より少ない接触表面が粘着性のより少ない摩擦をもたらすため、グラファイトだけで強化した複合材料よりもＣＯＦはかなり低くなる。ＣＯＦの高い領域から低い領域への移行は、ほんの２，３の回転以内に起こり、約２μｍのピンの高さ（ｐｉｎ  ｈｅｉｇｈｔ）の大幅な増加が付随して起こる。これは、溝が破片でふさがれ、鋼球が破片上に持ち上げられその上を滑るためと考えられる。破片は、かなり丸いと思われ、摩耗溝で鋼球の下を転がることにより、摩擦力を低減すると考えられる。ＣＯＦがより高い領域へ飛び戻るのは、グラファイト粒子が摩耗痕跡から取り去られ、球が溝壁上に戻り落ちてその上を滑ることにつながる穴に大量の破片が押し入れられるときに起こるのかもしれない。
【００７６】
非常に低い強化材含有量が両方の複合材料のＣＯＦを下げるのに十分であるという事実は、その機構が、２つの材料の静的対合に基づくものではなく、滑り中の動的接触への破片の影響にいっそう多く基づくという、さらなる証拠を与える。ある場合には、グラファイトが滑剤や破片トラップとして機能し、他の場合には、ＺｒＣが摩耗痕跡の地形を変える溝形成をもたらす。特に、いったん摩耗痕跡が一定の深さに達したら、破片は痕跡内にとどまり、縁を越えて押し出されることはないであろう。
【００７７】
先の説明とは対照的に、摩耗時の破片又は摩耗痕跡の結晶化に対する手がかりは見つからなかったが、マトリックス材料のいくつかのこすれ（ｓｍｅａｒｉｎｇ）が観察された。このこすれは、過冷却液体領域で起こると予期され、マトリックス材料のかなり大きい部分である。滑り速度が非常に低いため、こすられた材料はおそらく、次の回転が起こる前に、試料バルクへの熱伝導により冷やされる。この冷却は、局部的結晶化を妨げるのに十分に速いと考えられる。トライボロジー試験中、試料にかかる局所的応力はかなり大きくなり得る。もし接触面を摩耗痕跡の直径（１２０μｍ）の円であるとみなすと、全体的な応力は１Ｎ荷重で約９０ＭＰａとなるであろう。しかしながら、もし硬い破片の非常に小さな粒子が球と試料の間にあるかもしれないと考慮すれば、接触表面は大幅に減少し、マトリックス材料の流動応力（約１．９ＧＰａ）を容易に超える非常に高い局所応力をもたらし、このことはまた、摩耗痕跡の縁の、観察された局所剪断バンディングをも説明するであろう。
【００７８】
摩耗率に関する限り、本観察は非常に定性的である。しかしながら、摩耗痕跡の幅及び摩耗跡の測定深さは、複合材料の摩耗率がアモルファスＶｉｔ  １０５や使用したテスト装置の業務用軸受鋼よりも低いという証拠を与える。これは、少なくとも部分的には、グラファイトの自己潤滑性効果及び、破片用のトラップとして機能するグラファイト粒子を引きはがした穴によると考えられ、この両方が少ない摩損をもたらす。
【００７９】
結論：
結論として、この研究で開発されたＢＭＧグラファイト複合材料は、金属ガラスに特有の高い降伏強度と相まって、結晶質合金に匹敵するその高い塑性により、構造応用のための非常に前途有望な材料を構成する。マトリックス−粒子の接触面、特にその硬度は、これらの複合材料の機械的特性に大きく影響する。これらの異粒子強化型複合材料の微細構造は、特定の用途に対して調整でき、容易に再生可能であるため、これらの新しい複合材料は、アモルファス構造材料の分野全体における研究努力に大きな影響力を持つであろう。
【００８０】
さらに、グラファイト強化型、及び、新規に開発されたグラファイト及び炭化物強化型ＢＭＧｓのトライボロジー的性質を、アモルファス合金及び結晶質合金並びに軸受鋼のトライボロジー的性質と比較した。グラファイト及び特に炭化物強化はＣＯＦの大幅な低下をもたらすことがわかった。炭化物を含む複合材料は、ＣＯＦの２つの領域を示した。下方の領域に見られた非常に低いＣＯＦは、炭化物粒子により形成された摩耗痕跡の形状によると考えられる。この摩耗領域では、ＣＯＦが、モノリシック合金より最大４倍低い。トライボロジー試験後の破片または摩耗痕跡の結晶化は観察されなかった。摩耗率の定性的比較は、新規に開発された複合材料が、参照材料として使用した１００Ｃｒ６軸受鋼よりずっと低い摩耗率を示すことができる証拠を与える。複合材料の高い降伏強度と組み合わせたこれらのトライボロジー的性質により、複合材料は、ドライ摩擦軸受材料の興味深い候補となる。
【００８１】
上記実施例は、Ｖｉｔ  １０５に基づく複合材料に関連していたが、異なる組成を有するＢＭＧｓに基づく複合材料でも、同様の結果が得られることが予期されると思われ、本発明はＶｉｔ  １０５に基づく複合材料に決して制限されない。マトリックス合金による粒子表面の湿潤性が良好な場合、均一な粒子分布はより簡単に達成されるが、湿潤性が乏しい場合もまた、複合材料を製造することができる。同様に、マトリックス合金とグラファイトの間で反応が起き得ることは必要ではない。しかしながら、上述の実験は、Ｚｒ系ガラス形成合金が、本発明の複合材料のための、特に良好なマトリックス材料であることを提案する。
【００８２】
方法：
（ａ）試料の作製
原子組成Ｚｒ５２．５Ｃｕ１７．９Ｎｉ１４．６Ａｌ１０Ｔｉ５（Ｖｉｔ  １０５）を有するプレアロイ（ｐｒｅ−ａｌｌｏｙｓ）を、３００ｍｂａｒアルゴン（Ａｒ）６．０雰囲気中で高純度成分（＞９９．９５％）をアーク溶解し、直径１３ｍｍ、長さ４０ｍｍの銅鋳型に溶融合金インゴットを流し込むことによって、Ｂｕｈｌｅｒ  ＡＭシステムで作製した。続く複合材料の作製は、１２００ｍｂａｒアルゴン６．０雰囲気中で行った。２５〜４４μｍ又は４４〜７５μｍの粒径を有する、２〜２０体積％の導電性グレードの（ｃｏｎｄｕｃｔｉｎｇ−ｇｒａｄｅ）グラファイトを、水冷したシルバーボート内でグラファイト粉末上に合金を誘導溶解することにより、マトリックス材料と混合した。粉末を拾い上げた後、試料をシルバーボートで再び溶かし、均一な粒子分布を得た。結晶質複合材料を、Ｂｕｈｌｅｒ  ＭＡＭ１  アーク溶解装置で、長さ３０ｍｍの３ｍｍロッド（圧縮試験、熱物理特性及び画像化用）又は２ｍｍ×７ｍｍ×３０ｍｍのプレート（トライボロジー測定用）に吸引鋳造した。圧縮試験用に、３ｍｍロッドから、５ｍｍ長の薄片を切り取った。より薄い薄片を、熱物理調査用に切り取った。トライボロジー用の試料は、まず研磨し、その後０．０５μｍ酸化アルミニウム（Ａｌ２Ｏ３）分散液で磨いた。
【００８３】
標準試料は、アーク電力設定１（０．３５ｋＷ電源入力に相当）で鋳造し、界面ＺｒＣ生成を引き起こすためには、２．５（１ｋＷ）と４（２．１ｋｗ）の設定を使用した。必要であれば、より激しい炭化物生成を開始させるために、試料を数回再溶解した。
【００８４】
モノリシックＢＭＧ試料を、誘導混合段階なしで作製した。１つの試料は、４３０℃で７５分間アニール処理することにより完全に結晶化した。硬化１００Ｃｒ６軸受鋼を、トライボロジー試験用の参照資料として使用した。
【００８５】
（ｂ）構造及び熱物理特性
Ｃｕ−Ｋα放射を用い、ＰＡＮａｌｙｔｉｃａｌ  Ｘ’Ｐｅｒｔ  回折計で研磨した試料にＸＲＤを実施した。熱量分析には、Ｓｅｉｋｏ  ＤＳＣ  ２２０ＣＵ  システム及びＳｅｔａｒａｍ  Ｌａｂｓｙｓ  システムを使用した。熱量測定は、加熱速度２０Ｋ／ｍｉｎで、約２０ｍｇの試料重量を用いて行った。元素分析には、Ｎｏｒａｎ  Ｅｎｅｒｇｙ  Ｄｉｓｐｅｒｓｉｖｅ  Ｘ−ｒａｙ（ＥＤＸ）検出器を備えたＣａｍＳｃａｎ走査型電子顕微鏡（ＳＥＭ）を使用した。光学顕微鏡検査用の試料は、０．０５μｍ酸化アルミニウム（Ａｌ２Ｏ３）懸濁液で研磨し、７０ｍｌ蒸留水に３０ｍｌ硝酸（ＨＮＯ３）を溶かした溶液でエッチングした。光学顕微鏡画像を作るために、Ｌｅｉｃａカメラと組み合わせたＲｅｉｃｈｅｒｔ−Ｊｕｎｇ  Ｐｏｌｙｖａｒ  Ｍｅｔ顕微鏡を使用した。
【００８６】
（ｃ）機械的特性
硬度測定は、圧時間６秒で、ＨＶ３０にセットし、Ｇｎｅｈｍ  Ｂｒｉｃｋｅｒｓ  ２２０機器で実施した。圧縮試験は、ひずみ速度毎秒１０−３で、Ｍｅｒｌｉｎ  ソフトウェアと組み合わせたＳｃｈｅｎｋ  Ｔｒｅｂｅｌ引張試験器で行った。微細構造の調査に対しては、高解像度Ｚｅｉｓｓ  Ｇｅｍｉｎｉ  １５３０  ＦＥＧ走査型電子顕微鏡を使用した。
【００８７】
（ｄ）トライボロジー特性
材料のトライボロジー的性質を、ＣＥＴＲマイクロトライボメータで調べたが、ここでは、試料を無潤滑、毎分１００ｍｍの一定滑り速度で、直径２ｍｍの軸受鋼球に対し組み合わせた。全ての試験は、室温、約４０％の相対湿度で行った。球を５Ｎ荷重で１００回転させた後、同じパラメータで最初の試験を行い、続いて、１Ｎ荷重で１００、１０及び１０００（全ての試料に実施しない）回転試験を行った。球を半径２．９ｍｍで引き入れ、続く試験のそれぞれに対し、直径を０．４ｍｍだけ減少させた。ＣＯＦの高い領域は、１００回転試験で得た力のデータの線形近似により決定した。鋼の試料では、酸化物層のせいで１００回転後もＣＯＦがまだ平衡状態でなかったため、１０００回転のデータを使用した。１０００回転試験において２つのＣＯＦ領域を示す試料では、下の段の値を平均してＣＯＦの下方領域を決定した。トライボロジー表面のグラファイト体積含有量は、Ｌｅｉｃａ  ＱＷｉｎソフトウェアを用いた光学顕微鏡写真の調査によって決定した。
【図面の簡単な説明】
【００８８】
【図１】５体積％のグラファイトを有する、グラファイト粒子強化型ＢＭＧ複合材料の光学顕微鏡画像を示す。
【図２】モノリシックなＶｉｔ  １０５と、様々なグラファイト粒子体積含有量を含むＢＭＧグラファイト複合材料の示差走査熱量測定（ＤＳＣ）スキャンを示す。
【図３】異なる鋳造温度で製造した、３．５体積％グラファイト強化のＢＭＧグラファイト複合材料のＸ線回折（ＸＲＤ）スキャンを示す。
【図４】様々な強化材含有量のグラファイト強化型Ｖｉｔ  １０５複合材料、鋳放し３ｍｍに対する、圧縮応力−ひずみ曲線と硬度（差し込み図）を示す。
【図５】最適化された粒径及びプロセスパラメータを有する、鋳放し３ｍｍのグラファイト強化型Ｖｉｔ  １０５複合材料に対する圧縮応力−ひずみ曲線を示す。
【図６】図４及び５から導き出した強度と塑性の、文献値との比較を示す。
【図７Ａ−７Ｅ】破断面及び粒子−剪断帯相互作用の走査電子顕微鏡（ＳＥＭ）画像を示す
【図８】５体積％のグラファイト強化材を有し、界面炭化物含有量を増やした、試料１〜３で表す三つの試料に対するＸＲＤスキャンを示す。
【図９】試料１〜３に対する応力−ひずみ曲線を示す。
【図１０Ａ】試料１の光学顕微鏡画像を示し、マトリックス−粒子接触面に沿った異なる程度の炭化物生成を示す。
【図１０Ｂ】試料３の光学顕微鏡画像を示し、マトリックス−粒子接触面に沿った異なる程度の炭化物生成を示す。
【図１１】０．３５ｋＷ及び２．１ｋＷ電源入力で処理された複合材料の硬度を、モノリシックなマトリックス材料と比較して示す図である。
【図１２】グラファイト／ＺｒＣ強化型ＢＭＧの光学顕微鏡写真を示す。
【図１３】上述の三種類の複合材料のＸＲＤスキャンを示す。
【図１４】トライボロジー的性質を測定するための装置概略図である。
【図１５】８体積％のグラファイトを含む複合材試料に異なるパラメータで作った摩耗痕跡の概観を示すＳＥＭ画像である。
【図１６】トライボロジー試験前後の、４体積％のグラファイトを有する複合材料、及びｉｎ  ｓｉｔｕ生成のＺｒＣをともなう３体積％グラファイトを有する複合材料のＸＲＤスキャンを示す。
【図１７】ｉｎ  ｓｉｔｕＺｒＣ生成有り及び無しの複合材料に対する、グラファイト含有量に依存するＣＯＦを表す図である。ｉｎ  ｓｉｔｕＺｒＣ生成をともなう複合材料に対しては、上方及び下方領域のＣＯＦが見られる。
【００８９】
［略語の説明］
ＢＭＧ      バルク金属ガラス
ＣＯＦ      摩擦係数
ＤＳＣ      示差走査熱量測定
ＥＤＸ      エネルギー分散Ｘ線回折法
ＸＲＤ      Ｘ線回折
ＳＥＭ      走査電子顕微鏡法
ＨＶ３０    ３０Ｎ押力で測定したビッカース硬度
【図１】
0005465879.tif 000002
【図２】
0005465879.tif 000003
【図３】
0005465879.tif 000004
【図４】
0005465879.tif 000005
【図５】
0005465879.tif 000006
【図６】
0005465879.tif 000007
【図７Ａ】
0005465879.tif 000008
【図７Ｂ】
0005465879.tif 000009
【図７Ｃ】
0005465879.tif 000010
【図７Ｄ】
0005465879.tif 000011
【図７Ｅ】
0005465879.tif 000012
【図８】
0005465879.tif 000013
【図９】
0005465879.tif 000014
【図１０Ａ】
0005465879.tif 000015
【図１０Ｂ】
0005465879.tif 000016
【図１１】
0005465879.tif 000017
【図１２】
0005465879.tif 000018
【図１３】
0005465879.tif 000019
【図１４】
0005465879.tif 000020
【図１５】
0005465879.tif 000021
【図１６】
0005465879.tif 000022
【図１７】
0005465879.tif 000023